СОБИРАТЕЛИ ДЛЯ ФЛОТАЦИИ МИНЕРАЛОВ

1. Способ повышения рабочих характеристик собирателя при разделении пенной флотацией пульпы в среде, причем способ включает в себя стадии:
получения стабильной микроэмульсии собирателя,
смешения микроэмульсии, среды, мелкодисперсных материалов и, необязательно, других добавок, и
удаления концентрата из пульпы путем барботирования через пульпу.
2. Способ по п. 1, в котором микроэмульсия улучшает эффективность процесса пенного разделения.
3. Способ по п. 2, в котором удаляется больше концентрата, чем если бы большее количество собирателя использовали не в форме микроэмульсии.
4. Способ по п. 1, в котором микроэмульсия содержит непрерывную фазу, которая представляет собой воду, и диспергированную фазу, где микроэмульсия в целом по массе состоит из: 1-99% воды, смешанной с: 1-50% активного собирателя, 1-25% жирной кислоты, 1-30% 2-бутоксиэтанола, 1-25% потока отходов в виде смеси спиртов, полученного при производстве 2-этилгексанола, и 1-10% гидроксида калия.
5. Способ по п. 4, в котором активный собиратель представляет собой таковой, выбираемый из списка, состоящего из дизельного топлива, парафинового масла, керосина, жирных кислот, сложных эфиров жирных кислот, нейтрализованных жирных кислот, мыл, аминосоединений, масляных соединений на основе нефти, декантированных масел, легких рецикловых масел, топливных масел, собирателя органического типа, и любого их сочетания.
6. Способ по п. 5, в котором собиратель представляет собой серосодержащий материал, выбираемый из списка, состоящего из ксантанов, формиатов ксантогена, тионокарбаматов, дитиофосфатов, натриевой соли дитиофосфата, цинковой соли дитиофосфата, меркаптанов, меркаптобензотиазола, этилоктилсульфида, и любого их сочетания.
7. Способ по п. 1, в котором микроэмульсия содержит 8-15% парафинового масла, 4-8% жирной кислоты, 10-18% 2-бутоксиэтанола, 1-8% смеси спиртов из потока отходов от производства 2-этилгексанола, 60-70% воды и 0,4-1,5% гидроксида калия.
8. Способ по п. 1, в котором микроэмульсия содержит 8-15% дизельного топлива, 4-10% жирной кислоты, 10-15% 2-бутоксиэтанола, 1-7% смеси спиртов из потока отходов от производства 2-этилгексанола, 50-65% воды и 1-2% гидроксида калия.
9. Способ по п. 1, в котором пульпа содержит руду, содержащую одно наименование, выбираемое из списка, состоящего из: меди, золота, серебра, железа, свинца, никеля, кобальта, платины, цинка, угля, барита, каламина, полевого шпата, флюорита, оксидов тяжелых металлов, талька, поташа, фосфата, железа, графита, каолиновой глины, боксита, пирита, слюды, кварца, сульфидной руды, сложной сульфидной руды, несульфидной руды, и любого их сочетания.
10. Способ по п. 1, в котором собиратель не пребывал бы в состоянии стабильной эмульсии, не находясь в форме микроэмульсии.
11. Способ по п. 1, в котором микроэмульсия содержит поверхностно-активное вещество наряду по меньшей мере с одним вспомогательным поверхностно-активным веществом.
12. Способ по п. 1, в котором собиратель содержит лишь один активный компонент собирателя или сочетание нескольких активных компонентов собирателя.